Молекулярное сито ЕММ-25, его синтез и применение

1. Молекулярное сито, в обожженной форме характеризующееся дифракционной рентгенограммой, включающей пики, указанные в таблице 1.
2. Молекулярное сито, имеющее каркас, определяемый связностями для тетраэдрических атомов (Т) в элементарной ячейке, указанными в таблице 2, при этом тетраэдрические атомы (Т) соединены мостиковыми атомами.
2
2
3
3. Молекулярное сито по п. 1 или 2, имеющее состав, включающий мольное отношение (n) YO:XO, где n составляет по меньшей мере 10, X представляет собой трехвалентный элемент, например, включающий один или более элементов из В, Al, Fe и Ga, например, включающий или представляющий собой В, a Y представляет собой четырехвалентный элемент, например, включающий один или более элементов из Si, Ge, Sn, Ti и Zr, например, включающий или представляющий собой Si.
4. Молекулярное сито по п.3, дополнительно включающее благородный металл и/или соль благородного металла.
5. Молекулярное сито, в синтезированной форме характеризующееся дифракционной рентгенограммой, включающей пики, указанные в таблице 3.
2
2
3
6. Молекулярное сито по п. 5, имеющее состав, включающий мольное отношение mQ: (n) YО:ХО, где 0,004<m/n≤0,04, n составляет по меньшей мере 10, Q представляет собой органический структурообразующий агент, X представляет собой трехвалентный элемент, например, включающий один или более элементов из В, Al, Fe и Ga, например, включающий или представляющий собой В, a Y представляет собой четырехвалентный элемент, например, включающий один или более элементов из Si, Ge, Ti и Zr, например, включающий или представляющий собой Si.
1
2
3
2
2
2
2
3
1
2
1
2
+
+
7. Молекулярное сито по п. 6, в котором Q представляет собой катион формулы: RR(CH)NCHCHCHCHN(CH)RR, где R и R независимо выбраны из бутила, пентила и гексила, например, где Q представляет собой катион, выбранный из группы, состоящей из N,N,N',N'-тетрагексил-N,N'-диметилбутан-1,4-диаммония, N,N'-дигексил-N,N'-дипентил-N,N'-диметилбутан-1,4-диаммония, N,N,N',N'-тетрапентил-N,N'-диметилбутан-1,4-диаммония, N,N'-дипентил-N,N'-дибутил-N,N'-диметилбутан-1,4-диаммония и их смесей.
8. Способ получения молекулярного сита по любому из предшествующих пунктов, включающий:
-
+
-
-
+
2
2
3
2
2
2
2
2
2
(i) приготовление реакционной смеси, способной к образованию указанного молекулярного сита, причем указанная смесь включает воду, источник гидроксид-ионов, источник оксида четырехвалентного элемента Y, источник трехвалентного элемента X, возможно, источник галогенид-ионов Z, возможно источник ионов щелочного металла М и структурообразующий агент Q, выбранный из группы, состоящей из катионов N,N,N',N'-тетрагексил-N,N'-диметилбутан-1,4-диаммония, катионов N,N'-дигексил-N,N'-дипентил-N,N'-диметилбутан-1,4-диаммония, катионов N,N,N',N'-тетрапентил-N,N'-диметилбутан-1,4-диаммония, катионов N,N'-дипентил-N,N'-дибутил-N,N'-диметилбутан-1,4-диаммония и их смесей, и указанная реакционная смесь имеет следующий состав, в показателях мольных отношений: YO/XO по меньшей мере 1; HO/YO от 5 до 60; OH/YO от 0,01 до 1; Z/YO от 0 до 0,30; Q/YO от 0,03 до 1,0 и M/YO от 0 до 0,40
(ii) нагревание указанной реакционной смеси в условиях проведения кристаллизации, включающих температуру от примерно 100°С до примерно 200°С и время от примерно 1 суток до примерно 100 суток, до тех пор, пока не образуются кристаллы указанного молекулярного сита, и
(iii) выделение указанного кристаллического молекулярного сита из указанной реакционной смеси.
9. Способ по п. 8, в котором источником трехвалентного элемента X является одно или более веществ из борной кислоты, тетрабората натрия и тетрабората калия.
10. Способ по п. 8 или 9, в котором реакционная смесь имеет рН от 8,0 до 10,5.
11. Способ конверсии сырья, содержащего органическое соединение, в продукт конверсии, который включает приведение указанного сырья в условиях конверсии органического соединения в контакт с катализатором, содержащим активную форму молекулярного сита по любому из пп. 1-7 и/или изготовленным в соответствии со способом по любому из пп. 8-10.